(57)【要約】【課題】  新規なジチエノベンゾジフラン誘導体よりなる高いキャリア移動度、高耐熱性及び高溶解性を持つ有機半導体層、有機薄膜トランジスタを提供する。【解決手段】  下記一般式（１）で示されるジチエノベンゾジフラン誘導体よりなる有機半導体層。【化１】2014139982.tif 000007（ここで、置換基Ｒ１及びＲ２は、同一又は異なって、水素、炭素数１〜１２のアルキル基、炭素数４〜２０のアリール基を示す。）【選択図】  図１
2014139982.tif 000002
【特許請求の範囲】
【請求項１】
下記一般式（１）で示されるジチエノベンゾジフラン誘導体よりなることを特徴とする有機半導体層。
【化１】
2014139982.tif 000006
（ここで、置換基Ｒ１及びＲ２は、同一又は異なって、水素、炭素数１〜１２のアルキル基、炭素数４〜２０のアリール基を示す。）
【請求項２】
上記一般式（１）における置換基Ｒ１及びＲ２は、同一又は異なって、炭素数１〜１２のアルキル基であるジチエノベンゾジフラン誘導体よりなることを特徴とする請求項１に記載の有機半導体層。
【請求項３】
ドロップキャスト法により製膜されたものであることを特徴とする請求項１又は２に記載の有機半導体層。
【請求項４】
基板上に、ソース電極及びドレイン電極を付設した請求項１〜３のいずれかに記載の有機半導体層とゲート電極とを絶縁層を介して積層したものであることを特徴とする有機薄膜トランジスタ。
【発明の詳細な説明】
【技術分野】
【０００１】
本発明は、有機半導体材料等の電子材料への展開が可能な新規なジチエノベンゾジフラン誘導体を用いた有機半導体層、有機薄膜トランジスタに関するものであり、特に耐熱性に優れることから容易に製膜用の有機半導体溶液への展開が可能となる新規なジチエノベンゾジフラン誘導体を用いた有機半導体層、有機薄膜トランジスタに関するものである。
【背景技術】
【０００２】
有機薄膜トランジスタに代表される有機半導体デバイスは、省エネルギー、低コスト及びフレキシブルといった無機半導体デバイスにはない特徴を有することから近年注目されている。この有機半導体デバイスは、有機半導体層、基板、絶縁層、電極等の数種類の材料から構成され、中でも電荷のキャリア移動を担う有機半導体層は該デバイスの中心的な役割を有している。そして、有機半導体デバイス性能は、この有機半導体層を構成する有機半導体材料のキャリア移動度により左右されることから、高キャリア移動度を与える有機半導体材料の出現が所望されている。
【０００３】
また、有機半導体層を作製する方法としては、高温真空下、有機材料を気化させて実施する真空蒸着法、有機材料を適当な溶媒に溶解させその溶液を塗布する塗布法、等の方法が一般的に知られている。そして、塗布法においては、塗布は高温高真空条件を用いることなく印刷技術を用いても実施することができる。そのため、塗布法は印刷によりデバイス作製の大幅な製造コストの削減を図ることができることから、経済的に好ましいプロセスである。そして、このような塗布法に使用される有機半導体材料は、低分子系、高分子系があるが、１．０ｃｍ２／Ｖｓを超えるキャリア移動度を得ることができる低分子系材料の方が好ましい。さらに室温で１．５重量％以上の溶解度を持ち、１５０℃以上の耐熱性も合わせ持つことがデバイス作製のプロセス上の観点から好ましい。しかし、高キャリア移動度、高溶解性、及び高耐熱性を兼ね合わせた低分子系の有機半導体材料は知られていないのが現状である。
【０００４】
そして、低分子系材料としては、例えば、ビス（（トリイソプロピルシリル）エチニル）ペンタセン（例えば非特許文献１参照。）、ジアルキル置換ベンゾチエノベンゾチオフェン（例えば特許文献１参照。）、ジアルキルジチエノベンゾジチオフェン（例えば特許文献２参照。）、等が提案されている。
【先行技術文献】
【特許文献】
【０００５】
【特許文献１】再公表ＷＯ２００８／０４７８９６号公報（例えば特許請求の範囲参照。）
【特許文献２】特表２０１１−５２６５８８号公報（例えば特許請求の範囲参照。）
【非特許文献】
【０００６】
【非特許文献１】ジャーナル  オブ  ポリマー  サイエンス：パートＢ：ポリマー  フィジックス、２００６年、４４巻、３６３１〜３６４１頁
【発明の概要】
【発明が解決しようとする課題】
【０００７】
しかし、非特許文献１に記載されたビス（（トリイソプロピルシリル）エチニル）ペンタセンは、塗布膜の移動度が０．３〜１ｃｍ２／Ｖｓであったものが、１２０℃の熱処理後には、０．２ｃｍ２／Ｖｓへ低下することが報告されている。また、特許文献１に記載されたジアルキル置換ベンゾチエノベンゾチオフェンの場合も、１３０℃で熱処理を行うとトランジスタ動作が失われることが報告されている。特許文献２に提案のジヘキシルジチエノベンゾジチオフェンは、ドロップキャスト法により０．１１２ｃｍ２／Ｖｓの移動度を示すが、室温での溶媒に対する溶解度に課題を有する。
【０００８】
そこで、高キャリア移動度で高耐熱性及び高溶解性を持つ塗布型の有機半導体材料からなる有機半導体層が所望されており、本発明はこれまでの課題を解決する新規な有機半導体材料からなる有機半導体層及びそれを用いてなる有機薄膜トランジスタを提供することを目的とするものである。
【課題を解決するための手段】
【０００９】
本発明者は、上記課題を解決するため鋭意検討の結果、高溶解性を示す新規なジチエノベンゾジフラン誘導体よりなる有機半導体層が高キャリア移動度を与えると共に、高耐熱性を持つことを見出し、本発明を完成するに到った。
【００１０】
即ち、本発明は、下記一般式（１）で示されるジチエノベンゾジフラン誘導体よりなることを特徴とする有機半導体層及びそれを用いてなる有機薄膜トランジスタに関するものである。
【００１１】
【化１】
2014139982.tif 000003
（ここで、置換基Ｒ１及びＲ２は、同一又は異なって、水素、炭素数１〜１２のアルキル基、炭素数４〜２０のアリール基を示す。）
以下に、本発明を詳細に説明する。
【００１２】
本発明の有機半導体層は、上記一般式（１）で示されるジチエノベンゾジフラン誘導体よりなるものである。ここで、置換基Ｒ１及びＲ２は、同一又は異なって、水素、炭素数１〜１２のアルキル基、炭素数４〜２０のアリール基を示す。
【００１３】
置換基Ｒ１及びＲ２における炭素数１〜１２のアルキル基としては、例えばメチル基、ｎ−プロピル基、ｎ−ブチル基、イソブチル基、ｔｅｒｔ−ブチル基、ｎ−ペンチル基、ネオペンチル基、ｎ−ヘキシル基、ｎ−ヘプチル基、ｎ−オクチル基、ｎ−ノニル基、ｎ−デシル基、ｎ−ドデシル基、２−エチルヘキシル基、シクロヘキシル基、シクロオクチル基等のアルキル基である。
【００１４】
置換基Ｒ１及びＲ２における炭素数４〜２０のアリール基としては、例えばフェニル基、ｐ−トリル基、ｐ−（ｎ−ヘキシル）フェニル基、ｐ−（ｎ−オクチル）フェニル基、ｐ−（ノニル）フェニル基、２−チエニル基、５−（ｎ−ブチル）−２−チエニル基、５−（ｎ−ヘキシル）−２−チエニル基、５−（ｎ−オクチル）−２−チエニル基、２−フリル基、５−（ｎ−ブチル）−２−フリル基、５−（ｎ−ヘキシル）−２−フリル基、５−（ｎ−オクチル）−２−フリル基等を挙げることができる。
【００１５】
その中でも特に高耐熱性及び高溶解性であり、優れた有機半導体層となることから、炭素数１〜１２のアルキル基が好ましく、ｎ−ブチル基、ｎ−ペンチル基、ｎ−ヘキシル基、ｎ−ヘプチル基、ｎ−オクチル基、ｎ−ノニル基であることが特に好ましい。
【００１６】
該ジチエノベンゾジフラン誘導体の具体的例示としては、以下のものを挙げることができる。
【００１７】
【化２】
2014139982.tif 000004
そして、より好ましいものとしては、ジｎ−ペンチルジチエノベンゾジフラン、ジｎ−ヘキシルジチエノベンゾジフラン、ジｎ−ヘプチルジチエノベンゾジフラン、ジｎ−オクチルジチエノベンゾジフラン等を挙げることができる。
【００１８】
該ジチエノベンゾジフラン誘導体は、溶媒に対する溶解性に優れるものであり、有機半導体層とする際のドロップキャスト法、特にインクジェット法による製膜に適したものである。そして、その中でも、室温で溶媒に対し１．５重量％以上の溶解度を示すものであることが好ましく、その際の溶媒としては、例えばトルエン、キシレン、メシチレン、エチルベンゼン、ペンチルベンゼン、ヘキシルベンゼン、オクチルベンゼン、シクロヘキシルベンゼン、インダン、テトラリン等の炭素数７〜１４の芳香族系炭化水素溶媒；ヘキサン、ヘプタン、オクタン、デカン、ドデカン、テトラデカン等の炭素数６〜１４の脂肪族系炭化水素溶媒；ｏ−ジクロロベンゼン、クロロベンゼン、トリクロロベンゼン、１，２−ジクロロエタン、１，１，２，２−テトラクロロエタン、クロロホルム、ジクロロメタン等の炭素数１〜７のハロゲン系溶媒；テトラヒドロフラン（以下、ＴＨＦと記す。）、１，２−ジメトキシエタン、ジオキサン等のエーテル系溶媒；酢酸エチル、γ−ブチロラクトン等のエステル系溶媒；Ｎ，Ｎ−ジメチルホルムアミド、Ｎ−メチル−２−ピロリドン（以下、ＮＭＰと記す。）等のアミド系溶媒；等が挙げられ、中でも高沸点の溶液を得ることが可能となることから、トルエン、キシレン、メシチレン、ペンチルベンゼン、シクロヘキシルベンゼン、テトラリン等の炭素数７〜１４の芳香族系炭化水素溶媒であることが好ましく、特にトルエン、キシレン、メシチレン、ペンチルベンゼン、テトラリンであることが好ましい。ここで、室温とは、一般的に常温とも称されるものであり、例えば２０〜２６℃の温度を挙げることができる
上記に挙げた溶媒と一般式（１）で示されるジチエノベンゾジフラン誘導体を混合し、加熱・攪拌することにより、一般式（１）で示されるジチエノベンゾジフラン誘導体のドロップキャスト製膜用溶液を調製することができる。加熱・攪拌する際の温度は１５〜７０℃が好ましく、特に好ましくは２０〜６０℃である。加熱・攪拌する際の一般式（１）で示されるジチエノベンゾジフラン誘導体の濃度は、０．１〜１０．０重量％であることが好ましい。
【００１９】
該ジチエノベンゾジフラン誘導体の製造方法としては、該ジチエノベンゾジフラン誘導体を製造することが可能であれば如何なる製造方法を用いることも可能であり、その中でも特に容易に高純度のジチエノベンゾジフラン誘導体を製造することが可能となることから、少なくとも下記（Ａ）〜（Ｃ）又は少なくとも下記（Ａ）〜（Ｅ）の工程を経る製造方法により、ジチエノベンゾジフラン誘導体を製造することが好ましい。
【００２０】
（Ａ）工程；パラジウム触媒の存在下、３−ブロモチオフェン−２−亜鉛誘導体と１，４−ジブロモ−２，５−ジメトキシベンゼンにより１，４−ジ（３−ブロモチエニル）−２，５−ジメトキシベンゼンを製造する工程。
【００２１】
（Ｂ）工程；３臭化ホウ素の存在下、（Ａ）工程により得られた１，４−ジ（３−ブロモチエニル）−２，５−ジメトキシベンゼンの脱メチル化により１，４−ジ（３−ブロモチエニル）−２，５−ジヒドロキシベンゼンを製造する工程。
【００２２】
（Ｃ）工程；パラジウム触媒の存在下、（Ｂ）工程により得られた１，４−ジ（３−ブロモチエニル）−２，５−ジヒドロキシベンゼンの分子内環化によりジチエノベンゾジフランを製造する工程。
【００２３】
（Ｄ）工程；触媒として塩化アルミニウムの存在下、（Ｃ）工程により得られたジチエノベンゾジフランと塩化アシル化合物とのフリーデルクラフツアシル化反応により、ジチエノベンゾジフランのジアシル体を製造する工程。
【００２４】
（Ｅ）工程；（Ｄ）工程により得られたジチエノベンゾジフランのジアシル体を還元反応に供し、ジチエノベンゾジフラン誘導体を製造する工程。
【００２５】
そして、好ましい製造方法のより具体的な製造スキームを以下に示す。
【００２６】
【化３】
2014139982.tif 000005
ここで、（Ａ）工程は、パラジウム触媒の存在下、３−ブロモチオフェン−２−亜鉛誘導体と１，４−ジブロモ−２，５−ジメトキシベンゼンのクロスカップリングにより１，４−ジ（３−ブロモチエニル）−２，５−ジメトキシベンゼンを製造する工程である。
【００２７】
３−ブロモチオフェン−２−亜鉛誘導体は、例えばイソプロピルマグネシウムブロマイド、エチルマグネシウムクロライド、フェニルマグネシウムクロライド等の有機金属試薬を用い、２，３−ジブロモチオフェンの２位の臭素をマグネシウムハライドに交換後、塩化亜鉛と金属交換することで調製することができる。また、該有機金属試薬の代わりにマグネシウム金属を用い、２，３−ジブロモチオフェンのグリニャール試薬を調製することも可能である。２，３−ジブロモチオフェンのグリニャール試薬を調製する条件としては、例えばＴＨＦ又はジエチルエーテル等の溶媒中、−８０℃〜７０℃の温度範囲内で実施することができる。該グリニャール試薬の溶液に塩化亜鉛を反応させることで３−ブロモチオフェン−２−亜鉛誘導体を調製することができる。塩化亜鉛はそのままの状態でもよいし、ＴＨＦあるいはジエチルエーテル溶液であってもかまわない。温度としては、−８０℃〜３０℃の範囲内で実施できる。
【００２８】
パラジウム触媒の存在下、調製された３−ブロモチオフェン−２−亜鉛誘導体と１，４−ジブロモ−２，５−ジメトキシベンゼンをクロスカップリングすることにより１，４−ジ（３−ブロモチエニル）−２，５−ジメトキシベンゼンを合成することができる。その際のパラジウム触媒としては、例えばテトラキス（トリフェニルホスフィン）パラジウム、ビス（トリフェニルホスフィン）ジクロロパラジウム等を挙げることができ、反応温度としては、２０℃〜８０℃の範囲内で実施することができる。
【００２９】
（Ｂ）工程は、３臭化ホウ素の存在下、１，４−ジ（３−ブロモチエニル）−２，５−ジメトキシベンゼンの脱メチル化により１，４−ジ（３−ブロモチエニル）−２，５−ジヒドロキシベンゼンを製造する工程である。
【００３０】
該脱メチル化反応は、例えばジクロロメタン，クロロホルム等の溶媒中、０℃〜３０℃の温度範囲で行うことができる。
【００３１】
（Ｃ）工程は、パラジウム触媒の存在下、１，４−ジ（３−ブロモチエニル）−２，５−ジヒドロキシベンゼンの分子内環化によりジチエノベンゾジフランを製造する工程である。
【００３２】
該分子内環化反応は、例えば酢酸パラジウムを触媒とし、２−ジターシャリーブチルホスフィノビフェニル、２−ジターシャリーブチルホスフィノ−２’−メチルビフェニルを配位子とし、２，６−ジターシャリーブチル−４−メチルフェノールを安定剤として使用し、酢酸カリウムの塩基の存在下、トルエン及びジメトキシエタン等の溶媒中、８０℃〜１２０℃の温度範囲内で実施することができる。
【００３３】
パラジウム触媒の他の例としてはテトラキス（トリフェニルホスフィン）パラジウム、ビス（トリフェニルホスフィン）ジクロロパラジウム等を挙げることができる。
【００３４】
なお、該環化反応は、例えば、ジャーナル  オブ  オルガニック  ケミストリィー（米国）、２００７年、７２巻、５１１９−５１２８頁に記載してある方法を用いて実施することもできる。
【００３５】
（Ｄ）工程は、触媒として塩化アルミニウムの存在下、ジチエノベンゾジフランと塩化アシル化合物とのフリーデルクラフツアシル化反応により、ジチエノベンゾジフランのジアシル体を製造する工程である。
【００３６】
該塩化アシル化合物としては、例えば塩化ペンタノイル、塩化ヘキサノイル、塩化ヘプタノイル、塩化オクタノイル等を挙げることができる。該フリーデルクラフツアシル化反応は、例えばジクロロメタン、１，２−ジクロロエタン、トルエン等の溶媒中、０℃〜４０℃の温度範囲で行うことができる。
【００３７】
（Ｅ）工程は、ジチエノベンゾジフランのジアシル体を還元反応に供し、ジチエノベンゾジフラン誘導体を製造する工程である。
【００３８】
ジチエノベンゾジフランのジアシル体の還元反応は、例えば還元剤としてヒドラジンを用い、ジエチレングリコール、エチレングリコール又はトリエチレングリコール中、水酸化カリウム又は水酸化ナトリウム存在下、８０℃〜２５０℃の温度範囲で行うことができる。また、例えば還元剤として水素化ホウ素ナトリウム／塩化アルミニウムを用い、ジエチルエーテル、ジイソプロピルエーテル、メチルターシャリーブチルエーテル又はＴＨＦの溶媒中、−１０℃〜８０℃の温度範囲で行うこともできる。
【００３９】
さらに、製造したジチエノベンゾジフラン誘導体は、カラムクロマトグラフィー等に供することにより精製することができ、その際の分離剤としては、例えばシリカゲル、アルミナ、溶媒としては、ヘキサン、ヘプタン、トルエン、クロロホルム等を挙げることができる。
【００４０】
また、製造したジチエノベンゾジフラン誘導体は、さらに再結晶により精製してもよく、再結晶の回数としては好ましくは２〜５回である。再結晶の回数を増やすことで純度を向上させることができる。再結晶に用いる溶媒としては、例えばヘキサン、ヘプタン、オクタン、トルエン、キシレン、クロロホルム、クロロベンゼン、ジクロロベンゼン等を挙げることができ、これらの任意の割合の混合物であってもよい。再結晶法としては、加熱によりジチエノベンゾジフラン誘導体の溶液を調製し（その際の溶液の濃度は０．０１〜１０．０重量％の範囲が好ましく、０．０５〜５．０重量％の範囲がより好ましい。）、該溶液を冷却することでジチエノベンゾジフラン誘導体の結晶を析出させ単離するが、単離する際の最終的な冷却温度は−２０℃から４０℃の範囲にあることが好ましい。なお、純度を測定する際には液体クロマトグラフィーにより分析することにより測定することが可能である。
【００４１】
該ジチエノベンゾジフラン誘導体は、高いキャリア移動度を与えることから有機半導体材料としての優れた特徴を有すると共に、溶媒への高い溶解性を有することからドロップキャスト法、特にインクジェット法、等の方法により容易に効率よく、有機半導体層を形成することが可能となる。
【００４２】
そして、有機薄膜トランジスタは、基板上に、ソース電極及びドレイン電極を付設した有機半導体層とゲート電極とを絶縁層を介し積層することにより得られており、有機半導体層に該ジチエノベンゾジフラン誘導体よりなる有機半導体層を用いることにより、有機薄膜トランジスタとすることが可能である。
【００４３】
図１に一般的な有機薄膜トランジスタの断面形状による構造を示す。ここで、（Ａ）は、ボトムゲート−トップコンタクト型、（Ｂ）は、ボトムゲート−ボトムコンタクト型、（Ｃ）は、トップゲート−トップコンタクト型、（Ｄ）は、トップゲート−ボトムコンタクト型の有機薄膜トランジスタであり、１は有機半導体層、２は基板、３はゲート電極、４はゲート絶縁層、５はソース電極、６はドレイン電極を示し、該ジチエノベンゾジフラン誘導体よりなる本発明の有機半導体層は、いずれの有機薄膜トランジスタにも適用することが可能である。
【００４４】
そして、基板としては、例えばポリエチレンテレフタレート、ポリエチレンナフタレート、ポリメチルメタクリレート、ポリメチルアクリレート、ポリエチレン、ポリプロピレン、ポリスチレン、環状ポリオレフィン、ポリイミド、ポリカーボネート、ポリビニルフェノール、ポリビニルアルコール、ポリ（ジイソプロピルフマレート）、ポリ（ジエチルフマレート）、ポリ（ジイソプロピルマレエート）、ポリエーテルスルホン、ポリフェニレンスルフィド、セルローストリアセテート等のプラスチック基板；ガラス、石英、酸化アルミニウム、シリコン、ハイドープシリコン、酸化シリコン、二酸化タンタル、五酸化タンタル、インジウム錫酸化物等の無機材料基板；金、銅、クロム、チタン、アルミニウム等の金属基板、等を挙げることができる。なお、ハイドープシリコンを基板に用いた場合、その基板はゲート電極を兼ねることができる。
【００４５】
ゲート電極としては、例えばアルミニウム、金、銀、銅、ハイドープシリコン、スズ酸化物、酸化インジウム、インジウムスズ酸化物、チタン、タンタル、クロム、グラフェン、カーボンナノチューブ等の無機材料；ドープされた導電性高分子（例えばＰＥＤＯＴ−ＰＳＳ）等の有機材料を挙げることができる。
【００４６】
ゲート絶縁層としては、例えば酸化シリコン、窒化シリコン、酸化アルミニウム、窒化アルミニウム、酸化チタン、二酸化タンタル、五酸化タンタル、インジウム錫酸化物、酸化スズ、酸化バナジウム、チタン酸バリウム、チタン酸ビスマス等の無機材料基板；ポリメチルメタクリレート、ポリメチルアクリレート、ポリイミド、ポリカーボネート、ポリビニルフェノール、ポリビニルアルコール、ポリ（ジイソプロピルフマレート）、ポリ（ジエチルフマレート）、ポリエチレンテレフタレート、ポリエチレンナフタレート、ポリエーテルスルホン、ポリシクロペンタン、ポリシクロヘキサン、ポリシクロヘキサン−エチレン共重合体、ポリフッ素化シクロペンタン、ポリフッ素化シクロヘキサン、ポリフッ素化シクロヘキサン−エチレン共重合体等のプラスチック材料を挙げることができる。また、これらのゲート絶縁層の表面は、例えばオクタデシルトリクロロシラン、デシルトリクロロシラン、デシルトリメトキシシラン、オクチルトリクロロシラン、オクタデシルトリメトキシシラン、β−フェネチルトリクロロシラン、β−フェネチルトリメトキシシラン、フェニルトリクロロシラン、フェニルトリメトキシシラン等のシラン類；オクタデシルホスホン酸、デシルホスホン酸、オクチルホスホン酸等のホスホン酸類、ヘキサメチルジシラザン等のシリルアミン類で修飾処理したものであっても使用することができる。一般的にゲート絶縁層の表面処理を行うことにより、有機半導体材料の結晶粒径の増大及び分子配向の向上のため、キャリア移動度及び電流オン・オフ比の向上、並びに閾値電圧の低下という好ましい結果が得られる。
【００４７】
ソース電極及びドレイン電極の材料としては、ゲート電極と同様の材料を用いることができ、ゲート電極の材料と同じであっても異なっていてもよく、異種材料を積層してもよい。また、キャリアの注入効率を上げるために、これらの電極材料に表面処理を実施することもできる。例えば、ベンゼンチオール、ペンタフルオロベンゼンチオールを挙げることができる。
【００４８】
そして、本発明の有機半導体層とする際には、例えばスピンコート、キャストコート、インクジェット、スリットコート等のドロップキャスト法；ブレードコート；ディップコート、スクリーン印刷、グラビア印刷、フレキソ印刷、等の方法を用いることが可能であり、中でも容易に効率よく有機半導体層とすることが可能となることから、スピンコート、キャストコート、インクジェット等のドロップキャスト法であることが好ましく、特にインクジェットであることが好ましい。また、その際の有機半導体層の膜厚に制限はなく、好ましくは１ｎｍ〜１μｍ、特に好ましくは１０ｎｍ〜３００ｎｍである。
【００４９】
また、本発明の有機半導体層は、塗布乾燥後、４０〜２００℃にアニール処理することも可能である。
【００５０】
本発明の有機半導体層、有機薄膜トランジスタは、電子ペーパー、有機ＥＬディスプレイ、液晶ディスプレイ、ＩＣタグ（ＲＦＩＤタグ）用等のトランジスタの有機半導体層用途；有機ＥＬディスプレイ材料；有機半導体レーザー材料；有機薄膜太陽電池材料；フォトニック結晶材料等の電子材料に利用することができる。
【発明の効果】
【００５１】
本発明の新規なジチエノベンゾジフラン誘導体よりなる有機半導体層は、高いキャリア移動度を与えると共に、高耐熱性を持つものであり、有機薄膜トランジスタに代表される半導体デバイス材料としてその効果は極めて高いものである。
【実施例】
【００５２】
以下、実施例により本発明をさらに詳細に説明するが、本発明はこれら実施例に限定されるものではない。
【００５３】
生成物の同定にはマススペクトルを用いた。なお、マススペクトル（ＭＳ）は、（商品名）ＪＥＯＬ  ＪＭＳ−７００（日本電子製）を用いて、試料を直接導入し、電子衝突（ＥＩ）法（７０エレクトロンボルト）で測定した。
【００５４】
反応の進行の確認等は薄層クロマトグラフィー、ガスクロマトグラフィー（ＧＣ）及びガスクロマトグラフィー−マススペクトル（ＧＣＭＳ）分析を用いた。
【００５５】
ガスクロマトグラフィー分析
装置；（商品名）ＧＣ１４Ｂ（島津製作所製）。
カラム；（商品名）ＤＢ−１，３０ｍ（Ｊ＆Ｗサイエンティフィック社製）
ガスクロマトグラフィー−マススペクトル分析
装置；（商品名）オートシステムＸＬ（パーキンエルマー製）（ＭＳ部；ターボマスゴールド）。
カラム；（商品名）ＤＢ−１，３０ｍ（Ｊ＆Ｗサイエンティフィック社製）。
【００５６】
ジチエノベンゾジフラン誘導体の純度測定は液体クロマトグラフィー分析を用いた。
装置；東ソー製（コントローラー；ＰＸ−８０２０、ポンプ；ＣＣＰＭ−ＩＩ、デガッサー；ＳＤ−８０２２）。
カラム；東ソー製、（商品名）ＯＤＳ−１００Ｖ、５μｍ、４．６ｍｍ×２５０ｍｍ。
カラム温度；２３℃
溶離液；ジクロロメタン：アセトニトリル＝４：６（容積比）。
流速；１．０ｍｌ／分。
検出器；ＵＶ（東ソー製、（商品名）ＵＶ−８０２０、波長；２５４ｎｍ）。
【００５７】
合成例１  （１，４−ジ（３−ブロモチエニル）−２，５−ジメトキシベンゼンの合成（（Ａ）工程））
窒素雰囲気下、１００ｍｌシュレンク反応容器にイソプロピルマグネシウムブロマイド（東京化成工業製、０．８０Ｍ）のＴＨＦ溶液４．５ｍｌ（３．６ｍｍｏｌ）及びＴＨＦ１０ｍｌを添加した。この混合物を−７５℃に冷却し、２，３−ジブロモチオフェン（和光純薬工業製）８７３ｍｇ（３．６１ｍｍｏｌ）を滴下した。−７５℃で３０分間熟成後、塩化亜鉛（シグマ−アルドリッチ製、１．０Ｍ）のジエチルエーテル溶液３．６ｍｌ（３．６ｍｍｏｌ）を滴下した。徐々に室温まで昇温した後、生成した白色スラリー液を減圧濃縮し、１０ｍｌの軽沸分を留去した。得られた白色スラリー液（３−ブロモチエニル−２−ジンククロライド）に、１，４−ジブロモ−２，５−ジメトキシベンゼン（シグマ−アルドリッチ製）２９６ｍｇ（１．００ｍｍｏｌ）、触媒としてテトラキス（トリフェニルホスフィン）パラジウム（東京化成工業製）１１６ｍｇ（０．０３３８ｍｍｏｌ、１，４−ジブロモ−２，５−ジメトキシベンゼンに対し１０モル％）及びＴＨＦ１０ｍｌを添加した。６５℃で３０時間反応を実施した後、容器を水冷し３Ｎ塩酸３ｍｌを添加することで反応を停止させた。トルエンで抽出し、有機相を食塩水で洗浄し、無水硫酸ナトリウムで乾燥した。減圧濃縮し、得られた残渣をシリカゲルカラムクロマトグラフィーで精製し（ヘキサンからヘキサン／ジクロロメタン＝５／１）、さらにトルエンから再結晶精製し、１，４−ジ（３−ブロモチエニル）−２，５−ジメトキシベンゼンの薄黄色固体１８９ｍｇを得た（収率４１％）。
ＭＳ  ｍ／ｚ：４６０（Ｍ＋，１００％），３００（Ｍ＋−２Ｂｒ，２３）。
【００５８】
合成例２  （１，４−ジ（３−ブロモチエニル）−２，５−ジヒドロキシベンゼンの合成（（Ｂ）工程））
窒素雰囲気下、１００ｍｌシュレンク反応容器に１，４−ジ（３−ブロモチエニル）−２，５−ジメトキシベンゼン１８９ｍｇ（０．４１１ｍｍｏｌ）及びジクロロメタン６ｍｌを添加した。この混合物を０℃に冷却し、３臭化ホウ素（和光純薬工業製、１．０Ｍ）のジクロロメタン溶液１．２ｍｌ（１．２ｍｍｏｌ）を添加した。得られた混合物を０℃で１０時間攪拌後、０℃で水添加により反応を停止させた。トルエンで抽出し、有機相を食塩水で洗浄し、無水硫酸ナトリウムで乾燥した。減圧濃縮後、得られた残渣をヘキサンで洗浄を２回実施し、１，４−ジ（３−ブロモチエニル）−２，５−ジヒドロキシベンゼンの淡黄色固体１５８ｍｇを得た（収率８９％）。
ＭＳ  ｍ／ｚ：４３２（Ｍ＋，１００％），１５１（Ｍ＋／２，１０）。
【００５９】
合成例３  （ジチエノベンゾジフランの合成（（Ｃ）工程））
窒素雰囲気下、１００ｍｌシュレンク反応容器に酢酸カリウム（和光純薬工業製）１７９ｍｇ（１．８２ｍｍｏｌ）、２−ジターシャリーブチルホスフィノ−２’−メチルビフェニル（シグマ−アルドリッチ製）３４．４ｍｇ（０．１１０ｍｍｏｌ）、２，６−ジターシャリーブチル−４−メチルフェノール（和光純薬工業製）１６１ｍｇ（０．７３０ｍｍｏｌ）、１，４−ジ（３−ブロモチエニル）−２，５−ジヒドロキシベンゼン１５８ｍｇ（０．３６５ｍｍｏｌ）、トルエン２ｍｌ、ジメトキシエタン１ｍｌ、及び酢酸パラジウム（和光純薬工業製、有機合成用）１６．４ｍｇ（０．０７３ｍｍｏｌ）を添加した。１００℃で３日間加熱した。得られた反応混合物を室温に冷却し、トルエンと水を添加後、分相し、有機相を２回水洗浄し、無水硫酸ナトリウムで乾燥した。減圧濃縮後、得られた残渣をヘキサンで洗浄を２回実施し、ジチエノベンゾジフランの淡黄色固体５７ｍｇを得た（収率５７％）。
ＭＳ  ｍ／ｚ：２７０（Ｍ＋，１００％），１３５（Ｍ＋／２，１４）。
【００６０】
合成例４  （ジヘキサノイルジチエノベンゾジフランの合成（（Ｄ）工程））
１００ｍｌシュレンク反応容器にジチエノベンゾジフラン５５．０ｍｇ（０．２０３ｍｍｏｌ）及びジクロロメタン１０ｍｌを添加した。この混合物を氷冷し、塩化アルミニウム（和光純薬工業製）９５．３ｍｇ（０．７１５ｍｍｏｌ）及び塩化ヘキサノイル（シグマ−アルドリッチ製）７６．５ｍｇ（０．５６８ｍｏｌ）を添加した。得られた混合物を室温で３０時間攪拌後、氷冷し水を添加することで反応を停止させた。得られたスラリー混合物を加熱し、ジクロロメタンを蒸留で除去した。ここに水を添加し得られた水の分散液を濾過した。得られた黄色固体をさらに水及びメタノールで洗浄した。減圧乾燥した後、ジヘキサノイルジチエノベンゾジフランの黄色固体８７．１ｍｇを得た（収率９２％）。
ＭＳ  ｍ／ｚ：４６６（Ｍ＋，１００％），４１０（Ｍ＋−Ｃ４Ｈ９＋１，４９）。
【００６１】
合成例５  （ジｎ−ヘキシルジチエノベンゾジフランの合成（（Ｅ）工程））
１００ｍｌシュレンク反応容器にジヘキサノイルジチエノベンゾジフラン８７．１ｍｇ（０．１８７ｍｍｏｌ）、ＴＨＦ１０ｍｌ、及び塩化アルミニウム（和光純薬工業製）１２５ｍｇ（０．９３５ｍｍｏｌ）を添加した。０℃に冷却後、さらに水素化ホウ素ナトリウム（和光純薬工業製）７０．７ｍｇ（１．８７ｍｍｏｌ）を添加した。６０℃で５時間加熱した後、０℃に冷却し、注意深く水を添加することで反応を停止させた。３Ｎ塩酸で水相を酸性とした後、トルエン抽出した。分相後、有機相の水洗浄を３回繰り返した。有機相を無水硫酸ナトリウムで乾燥し、減圧濃縮した。得られた残渣をシリカゲルカラムクロマトグラフィーで精製し（ヘキサン／トルエン＝１０／１、容積比）、トルエン（和光純薬工業製ピュアーグレード）から３回再結晶精製し、ジｎ−ヘキシルジチエノベンゾジフランの淡黄色結晶３３．６ｍｇを得た（収率４１％）。
【００６２】
得られたジｎ−ヘキシルジチエノベンゾジフランの純度は液体クロマトグラフィーより９９．７％であった。
ＭＳ  ｍ／ｚ：４３８（Ｍ＋，１００％），３６７（Ｍ＋−Ｃ５Ｈ１１，５８），２９６（Ｍ＋−２Ｃ５Ｈ１１，４３）
実施例１
合成例５により得られたジｎ−ヘキシルジチエノベンゾジフラン１０．４ｍｇ及びトルエン（和光純薬工業製ピュアーグレード）０．６８３ｇを添加し、５０℃に加熱溶解後、室温下（２５℃）に放冷し、ドロップキャスト製膜用溶液を調製した。２５℃で１０時間後も溶液状態を維持しており（ジｎ−ヘキシルジチエノベンゾジフランの濃度は１．５０重量％）、ドロップキャスト、インクジェットによる製膜に適した化合物であることを確認した。
【００６３】
そして、空気下、直径２インチのヒ素でｎ型にハイドープしたシリコン基板（セミテック製、抵抗値；０．００１〜０．００４Ω、表面に２００ｎｍのシリコン酸化膜付き）上に、得られたドロップキャスト製膜用溶液０．２ｍｌをマイクロシリンジに充填しドロップキャストした。室温下（２５℃）で自然乾燥し、膜厚７５ｎｍのジｎ−ヘキシルジチエノベンゾジフランの有機半導体層を作製した。
【００６４】
該有機半導体層にチャネル長３０μｍ、チャネル幅２５０μｍのシャドウマスクを置き、金を真空蒸着することでソース／ドレイン電極対を形成し、ボトムゲート−トップコンタクト型のｐ型有機薄膜トランジスタを作製した。
【００６５】
作製した有機薄膜トランジスタの電気物性を半導体パラメーターアナライザーを用いて、ドレイン電圧（Ｖｄ＝−５０Ｖ）で、ゲート電圧（Ｖｇ）を＋５〜−６０Ｖまで１Ｖ刻みで走査し、伝達特性の評価を行った。正孔のキャリア移動度は１．３８ｃｍ２／Ｖ・ｓ、電流オン・オフ比は６．５×１０７であった。
【００６６】
さらにこの有機薄膜トランジスタを１５０℃で１５分間アニール処理した後の電気物性を測定した。正孔のキャリア移動度は１．３１ｃｍ２／Ｖ・ｓ、電流オン・オフ比は５．４×１０７であり、熱処理による性能の低下は見られなかった。
【００６７】
合成例６  （ジヘプタノイルジチエノベンゾジフランの合成（（Ｄ）工程））
合成例４で用いた塩化ヘキサノイルの代わりに、塩化ヘプタノイル（シグマ−アルドリッチ製）を用いた以外は、合成例４と同様の方法により、ジヘプタノイルジチエノベンゾジフランの黄色固体を収率９０％で得た。
【００６８】
合成例７  （ジｎ−ヘプチルジチエノベンゾジフランの合成（（Ｅ）工程））
合成例５で用いたジヘキサノイルジチエノベンゾジフランの代わりに、ジヘプタノイルジチエノベンゾジフランを用いた以外は、合成例５と同様の方法により、ジｎ−ヘプチルジチエノベンゾジフランの淡黄色結晶を収率３８％で得た。
【００６９】
実施例２
合成例７で得られたジｎ−ヘプチルジチエノベンゾジフラン１１．６ｍｇ及びトルエン（和光純薬工業製ピュアーグレード）０．７６３ｇを添加し、５０℃に加熱溶解後、室温下（２５℃）に放冷し、ドロップキャスト製膜用溶液を調製した。２５℃で１０時間後も溶液状態を維持しており（ジｎ−ヘプチルジチエノベンゾジフランの濃度は１．５０重量％）、ドロップキャスト、インクジェットによる製膜に適した化合物であることを確認した。
【００７０】
そして、実施例１と同様の方法で、ボトムゲート−トップコンタクト型のｐ型有機薄膜トランジスタを作製した。正孔のキャリア移動度は１．４３ｃｍ２／Ｖ・ｓ、電流オン・オフ比は１．３×１０８であった。
【００７１】
さらにこの有機薄膜トランジスタを１５０℃で１５分間アニール処理した後の電気物性を測定した。正孔のキャリア移動度は１．３６ｃｍ２／Ｖ・ｓ、電流オン・オフ比は１．０×１０８であり、熱処理による性能の低下は見られなかった。
【００７２】
合成例８  （ジオクタノイルジチエノベンゾジフランの合成（（Ｄ）工程））
合成例４で用いた塩化ヘキサノイルの代わりに、塩化オクタノイル（シグマ−アルドリッチ製）を用いた以外は、合成例４と同様の方法により、ジオクタノイルジチエノベンゾジフランの黄色固体を収率９３％で得た。
【００７３】
合成例９  （ジｎ−オクチルジチエノベンゾジフランの合成（（Ｅ）工程））
合成例５で用いたジヘキサノイルジチエノベンゾジフランの代わりに、ジオクタノイルジチエノベンゾジフランを用いた以外は、合成例５と同様の方法により、ジｎ−オクチルジチエノベンゾジフランの淡黄色結晶を収率４２％で得た。
【００７４】
実施例３
合成例９で得られたジｎ−オクチルジチエノベンゾジフラン１１．１ｍｇ及びトルエン（和光純薬工業製ピュアーグレード）０．７３０ｇを添加し、５０℃に加熱溶解後、室温下（２５℃）に放冷し、ドロップキャスト製膜用溶液を調製した。２５℃で１０時間後も溶液状態を維持しており（ジｎ−オクチルジチエノベンゾジフランの濃度は１．５０重量％）、ドロップキャスト、インクジェットによる製膜に適した化合物であることを確認した。
【００７５】
そして、実施例１と同様の方法で、ボトムゲート−トップコンタクト型のｐ型有機薄膜トランジスタを作製した。正孔のキャリア移動度は１．５１ｃｍ２／Ｖ・ｓ、電流オン・オフ比は２．０×１０７であった。
【００７６】
さらにこの有機薄膜トランジスタを１５０℃で１５分間アニール処理した後の電気物性を測定した。正孔のキャリア移動度は１．４４ｃｍ２／Ｖ・ｓ、電流オン・オフ比は１．５×１０７であり、熱処理による性能の低下は見られなかった。
【００７７】
比較例１
再公表ＷＯ２００８／０４７８９６号公報に記載の方法に従い、ジｎ−オクチルベンゾチエノベンゾチオフェンを以下の様に合成した。
【００７８】
１００ｍｌシュレンク反応容器に２，７−ジ（１−オクチニル）（１）ベンゾチエノ（３，２−ｂ）（１）ベンゾチオフェン２８６ｍｇ（０．６２６ｍｍｏｌ）、１０％Ｐｄ／Ｃ（和光純薬工業製）６２ｍｇ、及びトルエン（和光純薬工業製脱水グレード）１０ｍｌを添加した。水素バルーンを取り付け、アスピレーターによる減圧−水素置換を３回繰り返した後、１０時間室温で攪拌した。溶媒を減圧で留去し、残渣をシリカゲルカラムクロマトグラフィーで精製し（ヘキサン）、ヘキサン（和光純薬工業製ピュアーグレード）から２回再結晶精製し、ジｎ−オクチルベンゾチエノベンゾチオフェンの白色固体２２７ｍｇを得た（収率７８％）。
ＭＳ  ｍ／ｚ：４６４（Ｍ＋，１００％）。
【００７９】
得られたジｎ−オクチルベンゾチエノベンゾチオフェン１２．２ｍｇ及びトルエン（和光純薬工業製ピュアーグレード）０．８０１ｇを添加し、５０℃に加熱溶解後、室温下（２５℃）に放冷し、溶液（ジｎ−オクチルベンゾチエノベンゾチオフェンの濃度は１．５０重量％）を調製した。
【００８０】
そして、実施例１と同様の方法で、ボトムゲート−トップコンタクト型のｐ型有機薄膜トランジスタを作製した。正孔のキャリア移動度は０．１６７ｃｍ２／Ｖ・ｓ、電流オン・オフ比は１．３×１０６であった。
【００８１】
さらにこの有機薄膜トランジスタを１５０℃で１５分間アニール処理した後の電気物性を測定した。しかしトランジスタ動作を得ることはできず、耐熱性に劣る材料であった。
【００８２】
比較例２
６，１３−ビス（（トリイソプロピルシリル）エチニル）ペンタセン（シグマ−アルドリッチ製）１１．８ｍｇ及びトルエン（和光純薬工業製ピュアーグレード）０．７７５ｇを添加し、５０℃で加熱溶解後室温下（２５℃）に放冷し、溶液（６，１３−ビス（（トリイソプロピルシリル）エチニル）ペンタセンの濃度は１．５０重量％）を調製した。
【００８３】
そして、実施例１と同様の方法で、ボトムゲート−トップコンタクト型のｐ型有機薄膜トランジスタを作製した。正孔のキャリア移動度は０．０５２４ｃｍ２／Ｖ・ｓ、電流オン・オフ比は１．２×１０５であった。
【００８４】
さらにこの有機薄膜トランジスタを１５０℃で１５分間アニール処理した後の電気物性を測定した。正孔のキャリア移動度は０．００８１４ｃｍ２／Ｖ・ｓ、電流オン・オフ比は１．５×１０４で性能が低下しており、耐熱性に劣る材料であった。
【産業上の利用可能性】
【００８５】
本発明の新規なジチエノベンゾジフラン誘導体よりなる有機半導体層は、高いキャリア移動度を与えると共に、トランジスタ素子の耐熱性に優れることから有機薄膜トランジスタに代表される半導体デバイス材料としての適用が期待できる。
【図面の簡単な説明】
【００８６】
【図１】；有機薄膜トランジスタの断面形状による構造を示す図である。
【符号の説明】
【００８７】
（Ａ）：ボトムゲート−トップコンタクト型有機薄膜トランジスタ
（Ｂ）：ボトムゲート−ボトムコンタクト型有機薄膜トランジスタ
（Ｃ）：トップゲート−トップコンタクト型有機薄膜トランジスタ
（Ｄ）：トップゲート−ボトムコンタクト型有機薄膜トランジスタ
１：有機半導体層
２：基板
３：ゲート電極
４：ゲート絶縁層
５：ソース電極
６：ドレイン電極
【図１】
2014139982.tif 000008